(57)【要約】【課題】無電解ニッケルめっき液の長寿命化を図ることによって、その廃液量を削減すること。【解決手段】金属イオンとしてニッケル塩、錯化剤として少なくともリンゴ酸、還元剤として次亜燐酸塩を含む無電解ニッケルめっき液を使用し、無電解ニッケルめっき液に金属イオン、錯化剤、還元剤の補給をしながら、被めっき体にニッケル合金皮膜を形成する無電解ニッケルめっき工程において、無電解ニッケルめっき液の寿命を延長させる方法である。この無電解ニッケルめっき液の寿命延長方法は、無電解ニッケルめっき液中の有機酸／ニッケルのモル比を、２．０以上３．０未満に調整をするところに特徴を有する。【選択図】なし【特許請求の範囲】
【請求項１】
金属イオンとしてニッケル塩、錯化剤として少なくともリンゴ酸が含有される有機酸、還元剤として次亜燐酸塩、が含まれる無電解ニッケルめっき液を使用し、前記無電解ニッケルめっき液に前記金属イオン、錯化剤、還元剤の補給をしながら、被めっき体にニッケル合金皮膜を形成する無電解ニッケルめっき工程において、前記無電解ニッケルめっき液の寿命を延長させる方法であって、
無電解ニッケルめっき液中の有機酸／ニッケルのモル比を、２．０以上３．０未満に調整をする無電解ニッケルめっき液の寿命延長方法。
【請求項２】
前記無電解ニッケルめっき液に、錯化剤として前記リンゴ酸に加えて、他の有機酸が含有され、
無電解ニッケルめっき液中のリンゴ酸／ニッケルのモル比を、２．０未満に調整をする請求項１に記載の無電解ニッケルめっき液の寿命延長方法。
【請求項３】
前記他の有機酸が、コハク酸、クエン酸、酢酸、乳酸、グリシンからなる錯化剤群のうち何れか１又は２以上の組み合わせである請求項２に記載の無電解ニッケルめっき液の寿命延長方法。
【請求項４】
前記無電解ニッケルめっき液中のリンゴ酸／ニッケルのモル比を、キャピラリー電気泳動法で測定された無電解ニッケルめっき液中のリンゴ酸濃度に基づいて、調整をする請求項２又は３に記載の無電解ニッケルめっき液の寿命延長方法。
【請求項５】
無電解ニッケルめっき液中のニッケルイオンの濃度を、４．５ｇ／Ｌ以上７．０ｇ／Ｌ以下に調整をする請求項１〜４の何れか一項に記載の無電解ニッケルめっき液の寿命延長方法。
【請求項６】
前記無電解ニッケルめっき液中の有機酸／ニッケルのモル比の調整が、前記補給をされる錯化剤中のリンゴ酸の含有量の調節により行われる請求項１〜５の何れか一項に記載の無電解ニッケルめっき液の寿命延長方法。
【請求項７】
金属イオンとしてニッケル塩、錯化剤として少なくともリンゴ酸が含有される有機酸、還元剤として次亜燐酸塩、が含まれる無電解ニッケルめっき液であって、
有機酸／ニッケルのモル比が、２．０以上３．０未満である無電解ニッケルめっき液。
【請求項８】
錯化剤として前記リンゴ酸に加えて、他の有機酸が含有され、
リンゴ酸／ニッケルのモル比が、２．０未満である請求項７に記載の無電解ニッケルめっき液。
【請求項９】
前記他の有機酸が、コハク酸、クエン酸、酢酸、乳酸、グリシンからなる錯化剤群のうち何れか１又は２以上の組み合わせである請求項８に記載の無電解ニッケルめっき液。
【請求項１０】
ニッケルイオンの濃度が、４．５ｇ／Ｌ以上７．０ｇ／Ｌ以下である請求項７〜９の何れか一項に記載の無電解ニッケルめっき液。
【請求項１１】
金属イオンとしてニッケル塩、錯化剤として少なくともリンゴ酸が含有される有機酸、が含まれる無電解ニッケルめっき液中のリンゴ酸／ニッケルのモル比を制御する方法であって、
キャピラリー電気泳動法で測定された無電解ニッケルめっき液中のリンゴ酸濃度に基づいて、無電解ニッケルめっき液中のリンゴ酸濃度を制御する無電解ニッケルめっき液のリンゴ酸／ニッケルのモル比制御方法。
【請求項１２】
金属イオンとしてニッケル塩、錯化剤として少なくともリンゴ酸が含有される有機酸、が含まれる無電解ニッケルめっき液中のリンゴ酸／ニッケルのモル比を制御する装置であって、
無電解ニッケルめっき液中のリンゴ酸濃度をキャピラリー電気泳動法で測定するキャピラリー電気泳動装置と、前記キャピラリー電気泳動装置で測定されたリンゴ酸濃度に基づいてリンゴ酸を無電解ニッケルめっき液中へ供給するリンゴ酸供給装置と、を具備する無電解ニッケルめっき液のリンゴ酸／ニッケルのモル比制御装置。
【請求項１３】
金属イオンとしてニッケル塩、錯化剤として少なくともリンゴ酸が含有される有機酸、が含まれ、且つ、リンゴ酸／ニッケルのモル比が所定値である補充液を無電解ニッケルめっき液中へ供給する補充液供給装置を、更に具備する請求項１２に記載の無電解ニッケルめっき液のリンゴ酸／ニッケルのモル比制御装置。
【発明の詳細な説明】
【技術分野】
【０００１】
本発明は、無電解ニッケルめっき液の寿命を延長させる方法と、長期使用が可能な無電解ニッケルめっき液に関する。
【背景技術】
【０００２】
各種フィルタや触媒担体として利用されるセラミック製のハニカム構造体が知られている。このハニカム構造体は、一般に、金型基体に、坏土導入孔と、坏土導入孔に連通する格子状等の坏土押出しスリットとを形成してなるハニカム構造体成形用の金型を用いて押出成形されて製造されるが、その金型は、高価であることから、金型基体に、予め、例えばニッケルめっき工程によりコート層を形成しておき、坏土との磨耗により、金型基体が露出した時点で、再度ニッケルめっきしてコート層を形成して再利用されることが多い。
【０００３】
コート層を形成する方法としては、例えば、無電解ニッケルめっき、電解ニッケルめっき、ＣＶＤ、ＰＶＤ、溶射等の各種方法を挙げることが出来るが、複雑な形状の金型に均一に成膜出来る点で、無電解ニッケルめっきが好適に採用される。無電解ニッケルめっきは、還元剤によりニッケル塩からニッケルイオンを還元し、錯化剤によりニッケルイオンを錯体化し、被めっき体にニッケル合金皮膜を形成する方法である。
【０００４】
無電解ニッケルめっきで使用される無電解ニッケルめっき液は、ニッケル塩、錯化剤、還元剤等で構成され、めっきの進行に伴ってニッケルイオン、錯化剤、還元剤が消費されるので、ニッケル塩、錯化剤、還元剤が、適宜、補給をされて、めっきが実施される。しかし、消費されなかったニッケル塩のうちの陰イオンや還元剤が自らは酸化して残存し次第に蓄積されることから、無電解ニッケルめっき液は徐々に劣化しめっき速度の低下を招来する。そのため、通常、無電解ニッケルめっき液は一定期間の使用後に廃液として処分される。
【０００５】
従来、めっき速度が実用的でない程に低下し役目を終えた無電解ニッケルめっき液の廃液は、海洋投棄されてきたが、環境汚染を防止するために禁止され、産業廃棄物としての適切な処理が要求されている。しかしながら、有効な廃液処理方法あるいは再利用方法が期待されているものの、未だ効率よく処分出来る技術的手段は知られていない（無電解ニッケルめっき液にかかる先行文献として例えば特許文献１を参照）。
【特許文献１】特開平５−６５６５８号公報
【発明の開示】
【発明が解決しようとする課題】
【０００６】
本発明は、上記した事情に鑑みてなされたものであり、その目的とするところは、無電解ニッケルめっき液の長寿命化を図ることによって、その廃液量を削減することにある。試験・研究が重ねられた結果、無電解ニッケルめっき液の成分のうちめっき速度の低下にかかる成分がつきとめられ、その特定成分の濃度を調整することによって、上記目的を達成出来ることが見出された。
【課題を解決するための手段】
【０００７】
即ち、本発明によれば、金属イオンとしてニッケル塩、錯化剤として少なくともリンゴ酸が含有される有機酸、還元剤として次亜燐酸塩、が含まれる無電解ニッケルめっき液を使用し、無電解ニッケルめっき液に金属イオン、錯化剤、還元剤の補給をしながら、被めっき体にニッケル合金皮膜を形成する無電解ニッケルめっき工程において、無電解ニッケルめっき液の寿命を延長させる方法であって、無電解ニッケルめっき液中の有機酸／ニッケルのモル比を、２．０以上３．０未満に調整をする無電解ニッケルめっき液の寿命延長方法が提供される。
【０００８】
このように無電解ニッケルめっき液中の有機酸／ニッケルのモル比を調整すると、ニッケルイオンの錯体化に充分な有機酸が確保され、ニッケルイオンが安定して溶解状態を維持し、沈殿物の生成、めっき浴の分解等の問題が生じ得ず、且つ、めっき速度の低下を招来しない。有機酸／ニッケルのモル比の、より好ましい調整範囲は２．０以上２．６未満であり、更に好ましくは２．０以上２．４未満である。
【０００９】
本発明に係る無電解ニッケルめっき液の寿命延長方法においては、無電解ニッケルめっき液に、錯化剤としてリンゴ酸に加えて、他の有機酸が含有され、無電解ニッケルめっき液中のリンゴ酸／ニッケルのモル比を、２．０未満に調整をすることが好ましい。他の有機酸は、コハク酸、クエン酸、酢酸、乳酸、グリシンからなる錯化剤群のうち何れか１又は２以上の組み合わせであることが好ましい。
【００１０】
リンゴ酸が多すぎるとめっき速度を低下させるが、この範囲であれば実用的なめっき速度が確保されるからである。リンゴ酸／ニッケルのモル比の、より好ましい調整範囲は１．６未満であり、更に好ましくは１．４未満である。
【００１１】
上記無電解ニッケルめっき液中のリンゴ酸／ニッケルのモル比を、キャピラリー電気泳動法で測定された無電解ニッケルめっき液中のリンゴ酸濃度に基づいて、調整をすることが好ましい。
【００１２】
又、無電解ニッケルめっき液中のニッケルイオンの濃度を、４．５ｇ／Ｌ以上７．０ｇ／Ｌ以下に調整をすることが好ましい。
【００１３】
この範囲であれば、被めっき体に実用的な速さでニッケル合金皮膜が形成される、即ち、実用的なめっき速度が確保されるからである。ニッケルイオンの濃度の、より好ましい調整範囲は５．５ｇ／Ｌ以上７．０ｇ／Ｌ以下である。
【００１４】
本発明に係る無電解ニッケルめっき液の寿命延長方法において、無電解ニッケルめっき液中の有機酸／ニッケルのモル比の調整が、補給をされる錯化剤中のリンゴ酸の含有量の調節により行われることが好ましい。
【００１５】
新たな設備が不要であり、従来の無電解ニッケルめっき工程への適用が容易且つ低廉に行えるからである。
【００１６】
次に、本発明によれば、金属イオンとしてニッケル塩、錯化剤として少なくともリンゴ酸が含有される有機酸、還元剤として次亜燐酸塩、が含まれる無電解ニッケルめっき液であって、有機酸／ニッケルのモル比が、２．０以上３．０未満である無電解ニッケルめっき液が提供される。
【００１７】
有機酸／ニッケルのモル比がこの範囲にあれば、使用時に、ニッケルイオンの錯体化が充分であり沈殿物の生成等の問題が生じ得ず、且つ、めっき速度の低下を招来しない。有機酸／ニッケルのモル比は、より好ましくは２．０以上２．６未満であり、更に好ましくは２．０以上２．４未満である。
【００１８】
本発明に係る無電解ニッケルめっき液は、錯化剤としてリンゴ酸に加えて、他の有機酸が含有され、リンゴ酸／ニッケルのモル比が、２．０未満であることが好ましい。他の有機酸は、コハク酸、クエン酸、酢酸、乳酸、グリシンからなる錯化剤群のうち何れか１又は２以上が組み合わせであることが好ましい。
【００１９】
リンゴ酸／ニッケルのモル比がこの範囲であれば、使用時に、リンゴ酸がめっき速度を低下させることなく、実用的なめっき速度が確保されるからである。リンゴ酸／ニッケルのモル比は、より好ましくは１．６未満であり、更に好ましくは１．４未満である。
【００２０】
又、ニッケルイオンの濃度が、４．５ｇ／Ｌ以上７．０ｇ／Ｌ以下であることが好ましい。
【００２１】
ニッケルイオンの濃度がこの範囲であれば、使用時に、被めっき体に実用的な速さでニッケル合金皮膜が形成される、即ち、実用的なめっき速度が確保されるからである。ニッケルイオンの濃度は、より好ましくは５．５ｇ／Ｌ以上７．０ｇ／Ｌ以下である。
【００２２】
本発明に係る無電解ニッケルめっき液の寿命延長方法及び本発明に係る無電解ニッケルめっき液において、ニッケル塩は特段に限定されるものではなく、硫酸塩、塩酸塩、酢酸塩、等が採用され得る。より好ましくは低廉であることから硫酸塩である。
【００２３】
又、本発明に係る無電解ニッケルめっき液の寿命延長方法及び本発明に係る無電解ニッケルめっき液において、還元剤である次亜燐酸塩は特段に限定されるものではないが、一般には、次亜燐酸ナトリウム、次亜燐酸ニッケル等が採用され得る。
【００２４】
本発明に係る無電解ニッケルめっき液の寿命延長方法にかかる無電解ニッケルめっき工程、及び、本発明に係る無電解ニッケルめっき液を使用する無電解ニッケルめっき工程の条件は、限定されるものではないが、めっき浴温度が好ましくは８０℃以上９３℃以下であり、めっき浴ｐＨは好ましくは４．０以上４．６以下である。
【００２５】
次に、本発明によれば、金属イオンとしてニッケル塩、錯化剤として少なくともリンゴ酸が含有される有機酸、が含まれる無電解ニッケルめっき液中のリンゴ酸／ニッケルのモル比を制御する方法であって、キャピラリー電気泳動法で測定された無電解ニッケルめっき液中のリンゴ酸濃度に基づいて、無電解ニッケルめっき液中のリンゴ酸濃度を制御する無電解ニッケルめっき液中のリンゴ酸／ニッケルのモル比制御方法が提供される。
【００２６】
従来、無電解ニッケルめっき液中のリンゴ酸濃度を制御することは行われていなかった。即ち、無電解ニッケルめっき液の寿命を延ばすために、キャピラリー電気泳動法で測定された無電解ニッケルめっき液中のリンゴ酸濃度に基づいて、無電解ニッケルめっき液中のリンゴ酸濃度を制御すること自体が、本発明が提供する新たな思想・手段である。リンゴ酸濃度を制御するための具体的な手段は限定されない。
【００２７】
次に、本発明によれば、金属イオンとしてニッケル塩、錯化剤として少なくともリンゴ酸が含有される有機酸、が含まれる無電解ニッケルめっき液中のリンゴ酸／ニッケルのモル比を制御する装置であって、無電解ニッケルめっき液中のリンゴ酸濃度をキャピラリー電気泳動法で測定するキャピラリー電気泳動装置と、そのキャピラリー電気泳動装置で測定されたリンゴ酸濃度に基づいてリンゴ酸を無電解ニッケルめっき液中へ供給するリンゴ酸供給装置と、を具備する無電解ニッケルめっき液のリンゴ酸／ニッケルのモル比制御装置が提供される。
【００２８】
本発明に係る無電解ニッケルめっき液のリンゴ酸／ニッケルのモル比制御装置では、金属イオンとしてニッケル塩、錯化剤として少なくともリンゴ酸が含有される有機酸、が含まれ、且つ、リンゴ酸／ニッケルのモル比が所定値である補充液を無電解ニッケルめっき液中へ供給する補充液供給装置を、更に具備することが好ましい。
【００２９】
本発明に係る無電解ニッケルめっき液のリンゴ酸／ニッケルのモル比制御装置は、無電解ニッケルめっき液中のリンゴ酸濃度を制御するための具体的手段として利用される。例えば、無電解ニッケルめっき液中のリンゴ酸濃度が所定値より少ない場合に、リンゴ酸の不足量の全てを直接ポンプ等により無電解ニッケルめっき液（めっき浴）へ注入して補充する手段として利用出来る。又、好ましい手段として、めっきが行われるとニッケルが消費されてニッケル塩の補給がなされるので、めっき処理が進むこととリンゴ酸の持ち出し量とが比例すると仮定して、ニッケル塩の補充液に予めリンゴ酸／ニッケルのモル比が所定値になるように、リンゴ酸を混合しておく手段が挙げられる。即ち、ニッケルの補充にあわせてリンゴ酸も多くならないように定量補充される。そして、キャピラリー電気泳動装置の測定結果による不足分が、リンゴ酸補充液として補給される。
【発明の効果】
【００３０】
本発明に係る無電解ニッケルめっき液の寿命延長方法及び本発明に係る無電解ニッケルめっき液によれば、めっき速度の低下が抑制され、無電解ニッケルめっき液を従来より長期間使用することが出来る。従って、廃液量が削減され、環境汚染が防止される。被めっき体に形成されるニッケル合金皮膜の質は従来と同等であり、又、特段の新たな設備を必要としないことから、現在の無電解ニッケルめっき工程への適用が容易である。
【００３１】
本発明に係る無電解ニッケルめっき液中のリンゴ酸／ニッケルのモル比制御方法、乃至、本発明に係る無電解ニッケルめっき液中のリンゴ酸／ニッケルのモル比制御装置によれば、キャピラリー電気泳動法によって、無電解ニッケルめっき液中の有機酸のうちリンゴ酸を直接的に管理するので、リンゴ酸（有機酸）濃度を所望の範囲に調整することが容易である。そして、その結果、無電解ニッケルめっき液の長寿命化にかかる信頼性、安定性を向上させることが出来る。加えて、キャピラリー電気泳動法によって、無機酸及びニッケルを同時に分析することが出来るので、別にニッケル測定装置を設ける必要がない。従って、無電解ニッケルめっき液の寿命延長を図るに際し、必要な設備が簡素化する。
【発明を実施するための最良の形態】
【００３２】
以下、本発明の実施の形態について、実施例を掲げるとともに、適宜、図面を参酌しながら説明するが、本発明はこれらに限定されて解釈されるべきものではなく、本発明の範囲を逸脱しない限りにおいて、当業者の知識に基づいて、種々の変更、修正、改良を加え得るものである。例えば、図面は、好適な本発明の実施の形態を表すものであるが、本発明は図面に表される態様や図面に示される情報により制限されない。本発明を実施し又は検証する上では、本明細書中に記述されたものと同様の手段若しくは均等な手段が適用され得るが、好適な手段は以下に記述される手段である。
【００３３】
金属イオンとして硫酸ニッケル（ＮｉＳＯ4）、錯化剤として少なくともリンゴ酸が含有される有機酸、還元剤として次亜燐酸ナトリウム（ＮａＨ2ＰＯ2）、が含まれる無電解ニッケルめっき液を使用した無電解ニッケルめっきの反応は、次のように示される。
ＮｉＳＯ4＋２ＮａＨ2ＰＯ2＋２ＮａＯＨ
→    Ｎａ2ＳＯ4＋２ＮａＨ2ＰＯ3＋Ｎｉ＋Ｈ2
【００３４】
この反応において、Ｎｉはニッケル合金皮膜の形成に伴い消費されるので、めっき浴の（無電解ニッケルめっき液の）ニッケルイオン濃度を監視しつつ、そこへ硫酸ニッケル（ニッケル補充液とよぶ）が補給される。上記反応式に表れない有機酸は、原則として錯化剤としては消費されないが、被めっき体に付着する等での持ち出しや、錯体化の他にｐＨ緩衝剤として消費される。又、上記反応によりＮａＨ2ＰＯ2は還元能力を失う。従って、これらを補う必要があり、有機酸及び次亜燐酸ナトリウムの混合液（還元剤・有機酸補充液とよぶ）が補給される。
【００３５】
有機酸は、１種類では無電解ニッケルめっき液中の様々な金属イオンに対して対応しきれずにめっき浴が不安定になるため、好ましくはリンゴ酸に他の有機酸を加えて少なくとも２種類の錯化剤が用いられる。そうすると、金属イオンを安定化させることが可能である。例えば、リンゴ酸に加えて、コハク酸、クエン酸、酢酸、乳酸、グリシン等を用いることが出来る。原則として錯化剤としては消費されないが、上記したように、被めっき体に付着する等での持ち出しや、錯体化の他にｐＨ緩衝剤として消費されるので、還元剤・有機酸補充液として補給される。又、硫酸ニッケルの補給をすること等によりｐＨが変動するので、ｐＨを監視しつつＰＩＤ制御等により、水酸化ナトリウム（ｐＨ調整液とよぶ）が注入される。その結果、液中には、主にＮａ、ＰＯ3、ＰＯ2、ＳＯ4が蓄積されていくと考えられる。
【００３６】
一般に、ニッケル補充液は、無電解ニッケルめっき液のニッケルイオン濃度が所定の値を維持するように連続的に補給され、還元剤・有機酸補充液は、ニッケル補充液の補給に連動させて所定量が補給される。又、一般に、還元剤・有機酸補充液の標準のリンゴ酸の濃度は、リンゴ酸／ニッケルのモル比として０．２である。これは、めっき処理の経過に伴って、めっき浴内への持ち込みや混入等により、無電解ニッケルめっき液中の金属イオン、硫酸イオン、亜燐酸イオン等が増加するために、無電解ニッケルめっき液が不安定になり、めっき浴が分解し易くなるからである。
【００３７】
本発明に係る無電解ニッケルめっき液の寿命延長方法では、無電解ニッケルめっき液中の有機酸／ニッケルのモル比を２．０以上３．０未満に調整をする一手段として、又、好ましくは無電解ニッケルめっき液中のリンゴ酸／ニッケルのモル比を２．０未満に調整をする一手段として、補給をされる還元剤・有機酸（錯化剤）補充液のリンゴ酸の含有量（濃度）を調節する手段が挙げられる（後述する実施例１参照）。
【００３８】
そして、更に他の手段として、キャピラリー電気泳動法で測定された無電解ニッケルめっき液中のリンゴ酸濃度に基づいて、無電解ニッケルめっき液中のリンゴ酸濃度を制御する手段が挙げられる。キャピラリー電気泳動法は、泳動緩衝液の選定により多元素同時測定が可能であり、無電解ニッケルめっき液の主な成分であるニッケルイオン、リンゴ酸等の有機酸、次亜燐酸イオン、亜燐酸イオン、硫酸イオンを同時に定量測定出来る。特に、好ましい点として、２種類以上の有機酸を分離して定量測定出来ることが挙げられる。従来、無電解ニッケルめっき処理においては、ｐＨとニッケルを測定し有機酸は測定しないで管理するのが一般的であったが、本発明では、無電解ニッケルめっき液の１部を、連続的又は定期的に採取して、キャピラリー電気泳動法により、ニッケルイオン濃度を測定し管理し、同時に有機酸も測定して管理する。
【００３９】
図１は、本発明に係る無電解ニッケルめっき液のリンゴ酸／ニッケルのモル比制御装置の一実施形態を示す構成図であり、リンゴ酸供給装置１、補充液供給装置２、キャピラリー電気泳動測定装置３、めっき浴４で構成され、キャピラリー電気泳動法で測定された無電解ニッケルめっき液中のリンゴ酸濃度に基づいて、無電解ニッケルめっき液中のリンゴ酸濃度を制御する具体的手段を表している。
【００４０】
めっき浴４から無電解ニッケルめっき液の１部が採取され、キャピラリー電気泳動測定装置３でニッケルイオン濃度、及び、リンゴ酸濃度が測定される。補充液供給装置２は、キャピラリー電気泳動測定装置３で測定されたニッケルイオン濃度に基づいて、ニッケル塩とリンゴ酸が含まれ且つリンゴ酸／ニッケルのモル比が所定値である補充液を、無電解ニッケルめっき液中へ連続的に補給する。リンゴ酸／ニッケルのモル比の所定値とは、ニッケル塩が含まれるこの補充液が連続的に補給されたときに、無電解ニッケルめっき液のリンゴ酸濃度が増加しないようなリンゴ酸とニッケルとのモル比を意味する。そして、リンゴ酸供給装置１は、キャピラリー電気泳動測定装置３で測定されたリンゴ酸濃度に基づいて、上記補充液による補給では不足する分を、無電解ニッケルめっき液中へ必要に応じリンゴ酸補充液として補給する。尚、この場合、還元剤も補充液に含まれ、補充液供給装置２によって補給させることが出来る。勿論、還元剤は、還元剤補充液として独立させてもよい。
【００４１】
キャピラリー電気泳動法は、泳動緩衝液を満たした、内径が数十μｍで全長が１ｍ程度のキャピラリー（毛細管）内で行なう電気泳動法である。キャピラリー電気泳動法を測定原理とする装置（キャピラリー電気泳動測定装置）は、キャピラリー、泳動緩衝液、電極、高電圧電源、検出器等で構成される。泳動緩衝液をキャピラリー全体に充填した後に、試料を導入し、キャピラリーの両端に高電圧を印加することにより、試料中の各成分が電荷やイオン半径の違いにより分離され、検出器でピークとして現れ、検出される。
【００４２】
キャピラリー電気泳動測定装置として、横河アナリティカルシステムズ（株）製のキャピラリー電気泳動システム（ＨＰ３Ｄ）を例示することが出来る。このシステムでは、金属イオン、有機酸、無機酸等を、同時に分析することが可能なアニオン電解質であるＨＰ  Ｐｌａｔｉｎｇ  Ｂａｔｈ  Ａｎａｌｙｓｉｓ  Ｂｕｆｆｅｒを、泳動緩衝液として用いることにより、無電解ニッケルめっき液中の有機酸、無機酸を同時に分析することが出来る。サンプル試料は、５０μｌで測定可能である。
【００４３】
尚、本明細書において、当初に無電解ニッケルめっき液に含有されていたニッケルイオンをすべて消費（即ち、析出させ皮膜形成に使用）した無電解ニッケルめっき液を１ターンの無電解ニッケルめっき液とよぶ。例えば、当初にめっき液のニッケルイオンが６．４ｇ／ｌであったとすると、１２．８ｇ／Ｌ消費した無電解ニッケルめっき液が２ターンである。
【実施例】
【００４４】
（実施例１）被めっき体として縦２０ｍｍ×横５０ｍｍ×厚さ２ｍｍの電気めっき処理済みのステンレス製のテストピースを用意し、金属イオンとして硫酸ニッケル（ＮｉＳＯ4）、錯化剤としてリンゴ酸、コハク酸が含有される有機酸、還元剤として次亜燐酸ナトリウム（ＮａＨ2ＰＯ2）、が含まれる無電解ニッケルめっき液を使用して、被めっき体に概ね３０μｍの厚さのニッケル合金皮膜を形成した。尚、めっき浴ｐＨは４．３に調整し、そのためのｐＨ調整剤として水酸化ナトリウム（ＮａＯＨ）を用いた。
【００４５】
補充液として、硫酸ニッケル（ニッケル補充液）と、リンゴ酸の濃度をリンゴ酸／ニッケルのモル比として標準の半分である０．１モルとした錯化剤（還元剤・有機酸補充液）とを用い、めっき液の１部を、定期的にキャピラリー電気泳動法で測定し、無電解ニッケルめっき液中のリンゴ酸濃度がリンゴ酸／ニッケルのモル比が所定値（例えば１．４）より少ない場合に、リンゴ酸を含む補充液を、ポンプ等により無電解ニッケルめっき液（めっき浴）へ注入して、補給しながら、９ターンまで無電解ニッケルめっき工程を行った。
【００４６】
［めっき速度の測定］図２は、めっき速度の測定方法を説明するための流れ図である。先ず、めっき処理前のテストピースの質量を測定し、無電解ニッケルめっき液を、めっき浴温度として８８℃に加熱し、質量を測定したそのテストピースを１時間浸漬させた。その後、テストピースをめっき浴から引き上げ、超純水に３回浸漬させて洗浄し、更に、空気乾燥させてから（図中に示さず）、めっき処理後のテストピースの質量を測定した。
【００４７】
めっき処理前及び後のテストピースの質量と、形成されたニッケル合金皮膜の表面積と皮膜密度、及びめっき時間から、めっき速度を算出した。めっき速度の結果を表１に示す。４ターンの無電解ニッケルめっき液中の有機酸／ニッケルのモル比及びリンゴ酸／ニッケルのモル比を含む４ターンの無電解ニッケルめっき液の成分を表２に示す（横河アナリティカルシステムズ（株）製のキャピラリー電気泳動システム（ＨＰ３Ｄ）にて、サンプル試料を５０μｌ採り測定、以下の実施例中の成分測定も同じ）。
【００４８】
【表１】
2005290459.tif 000002
【００４９】
【表２】
2005290459.tif 000003
【００５０】
０ターンから９ターンまでのめっき速度の結果を表１に示す。９ターンの無電解ニッケルめっき液中の有機酸／ニッケルのモル比及びリンゴ酸／ニッケルのモル比を含む９ターンの無電解ニッケルめっき液の成分を表２に示す。
【００５１】
［ニッケル合金皮膜の観察］形成されたニッケル合金皮膜を光学顕微鏡により拡大して観察した。図４（ａ）は、４ターンの無電解ニッケルめっき液を使用して得られたニッケル合金皮膜の１００倍拡大写真であり、図４（ｂ）は５００倍拡大写真である。又、図５（ａ）は、９ターンの無電解ニッケルめっき液を使用して得られたニッケル合金皮膜の１００倍拡大写真であり、図５（ｂ）は５００倍拡大写真である。
【００５２】
（比較例１）実施例１と同じ組成の無電解ニッケルめっき液を使用し、補給する錯化剤（還元剤・有機酸補充液）においてリンゴ酸の濃度をリンゴ酸／ニッケルのモル比として標準の０．２とした以外は、実施例１に準じて、硫酸ニッケル（ニッケル補充液）と錯化剤（還元剤・有機酸補充液）とを補給しながら、９ターンまで無電解ニッケルめっき工程を行い、それぞれにおけるめっき速度を測定した。各めっき速度の結果を表１に示す。
【００５３】
又、９ターンにおける無電解ニッケルめっき液中の有機酸／ニッケルのモル比及びリンゴ酸／ニッケルのモル比を含む９ターンの無電解ニッケルめっき液の成分を表２に示す。
【００５４】
更に、実施例１に準じて、形成されたニッケル合金皮膜を光学顕微鏡により拡大して観察した。図６（ａ）は、９ターンの無電解ニッケルめっき液を使用して得られたニッケル合金皮膜の１００倍拡大写真であり、図６（ｂ）は５００倍拡大写真である。
【００５５】
（考察）表１及び表２に示された結果より、実施例１においては、９ターンの無電解ニッケルめっき液を使用した際のめっき速度（ｍｇ／ｍｉｎ）が、３ターンに比較して概ね１８．２％（＝（１−４．０４／４．９５）×１００）、４ターンに比較して概ね１３．２％（＝（１−４．０４／４．６６）×１００）の下落に留まっており、充分に実用的なめっき速度が確保されていた。９ターンの無電解ニッケルめっき液中のリンゴ酸が、４ターンと同じ２０ｇ／Ｌに維持されており、リンゴ酸／ニッケルのモル比は１．４となった。又、リンゴ酸にコハク酸を加えた有機酸／ニッケルのモル比は２．３であった。
【００５６】
一方、表１及び表２に示された結果より、比較例１においては、９ターンの無電解ニッケルめっき液を使用した際のめっき速度（ｍｇ／ｍｉｎ）が、３ターンに比較して概ね３５．８％（＝（１−３．１４／４．９０）×１００）、４ターンに比較して概ね３２．５％（＝（１−３．１４／４．６６）×１００）まで下落している。これは実用的なめっき速度とはいえない。９ターンの無電解ニッケルめっき液中のリンゴ酸は、４ターンの１．５倍の３０ｇ／Ｌに増加しており、リンゴ酸／ニッケルのモル比として２．１となった。又、リンゴ酸にコハク酸を加えた有機酸／ニッケルのモル比として３．０であった。無電解ニッケルめっき液中において有機酸、特にニッケルイオンとの安定度定数が大きいリンゴ酸の濃度が高まって、ニッケルイオンがめっき液中で安定になりすぎて析出速度を遅くさせているものと推定される。
【００５７】
表１に示された実施例１及び比較例１のめっき速度とターン数の関係は、図３のように表せる（比較例１の結果からターン数の増加に比例してめっき速度は低下することがわかる）。図３から明示されるように、実用的なめっき速度を４．００ｍｇ／ｍｉｎとすると比較例１では６ターンまでしか許容されないが、リンゴ酸／ニッケルモル比を１．４で無電解ニッケルめっき液中の有機酸（リンゴ酸）の濃度が所定範囲に調整された本発明（実施例１）によれば、３（＝９−６）ターン分余計に、無電解ニッケルめっき液を廃棄することなく、実用的なめっき速度を維持しつつ、無電解ニッケルめっきを行うことが出来る。従って、その分の廃液量を削減することが出来る。尚、実施例１では、リンゴ酸の濃度をリンゴ酸／ニッケルのモル比として０．１モルに固定して還元剤・有機酸補充液を調製しキャピラリー電気泳動法によりリンゴ酸を測定し、その結果から、不足分を補充しているが、無電解ニッケルめっき液を連続的又は定期的に採取し、キャピラリー電気泳動法によりリンゴ酸を測定し、その結果から、無電解ニッケルめっき液中のリンゴ酸の質量が一定に保たれるように、還元剤・有機酸補充液中のリンゴ酸濃度を調節してもよい。
【００５８】
又、形成されたニッケル合金皮膜を光学顕微鏡により１００倍及び５００倍に拡大して観察した結果、図４（ａ）及び図４（ｂ）と、図５（ａ）及び図５（ｂ）、図６（ａ）及び図６（ｂ）との比較から理解されるように、９ターンの無電解ニッケルめっき液を使用して被めっき体（テストピース）に形成されたニッケル合金皮膜の質は、実施例１及び比較例１の何れにおいても、４ターンの無電解ニッケルめっき液を使用した場合と概ね同等と判断出来た。
【産業上の利用可能性】
【００５９】
本発明の無電解ニッケルめっき液の寿命延長方法及び無電解ニッケルめっき液は、あらゆる被めっき体にニッケル合金皮膜を形成するための無電解ニッケルめっき工程において好適に採用され得る。例えば、被めっき体として、ハニカム構造体成形用の金型等が例示される。
【図面の簡単な説明】
【００６０】
【図１】本発明に係る無電解ニッケルめっき液のリンゴ酸／ニッケルのモル比制御装置の一実施形態を示す構成図である。
【図２】実施例にかかるめっき速度の測定方法を説明するための流れ図である。
【図３】実施例にかかるめっき速度とターン数の関係を示すグラフである。
【図４】図４（ａ）は、実施例１における４ターンの無電解ニッケルめっき液を使用して得られたニッケル合金皮膜の１００倍拡大写真であり、図４（ｂ）は５００倍拡大写真である。
【図５】図５（ａ）は、実施例１における９ターンの無電解ニッケルめっき液を使用して得られたニッケル合金皮膜の１００倍拡大写真であり、図５（ｂ）は５００倍拡大写真である。
【図６】図６（ａ）は、比較例１における９ターンの無電解ニッケルめっき液を使用して得られたニッケル合金皮膜の１００倍拡大写真であり、図６（ｂ）は５００倍拡大写真である。
【符号の説明】
【００６１】
１…リンゴ酸供給装置、２…補充液供給装置、３…キャピラリー電気泳動測定装置、４…めっき浴。
【図１】
2005290459.tif 000004
【図２】
2005290459.tif 000005
【図３】
2005290459.tif 000006
【図４】
2005290459.tif 000007
【図５】
2005290459.tif 000008
【図６】
2005290459.tif 000009